СПОСОБЫ ОТВЕРЖДЕНИЯ НА МЕСТЕ СЛОЕВ С ОПТИЧЕСКИМ ЭФФЕКТОМ, ПОЛУЧЕННЫХ УСТРОЙСТВАМИ, ГЕНЕРИРУЮЩИМИ МАГНИТНОЕ ПОЛЕ, ГЕНЕРИРУЯ ВОГНУТЫЕ ЛИНИИ ПОЛЯ

1.     Способ получения слоя (OEL) с оптическим эффектом на подложке, причем указанный способ включает этапы:
a) нанесения на подложку композиции для покрытия, содержащей множество магнитных или намагничивающихся частиц пигмента, для образования слоя покрытия, при этом указанный слой покрытия находится в первом состоянии,
b) b1) воздействия на слой покрытия магнитного поля устройства, генерирующего магнитное поле, при этом указанное устройство, генерирующее магнитное поле, размещают на стороне слоя покрытия, ориентируя при этом множество магнитных или намагничивающихся частиц пигмента, и b2) одновременного или частично одновременного отверждения через подложку слоя покрытия во второе состояние для закрепления магнитных или намагничивающихся частиц пигмента в принятых ими положениях и ориентациях, при этом указанное отверждение выполняют путем облучения с помощью источника УФ и видимого облучения, размещенного на стороне подложки,
при этом подложка является прозрачной для одной или более длин волны спектра испускания источника облучения в диапазоне от 200 нм до 500 нм, и
при этом множество магнитных или намагничивающихся частиц пигмента ориентируют таким образом, чтобы соответствовать вогнутой кривизне, если смотреть со стороны, несущей OEL.
2.     Способ по п. 1, отличающийся тем, что этап a) нанесения представляет собой способ печати, выбранный из группы, состоящей из трафаретной печати, ротационной глубокой печати и флексографической печати.
3.     Способ по любому из предыдущих пунктов, отличающийся тем, что по меньшей мере часть из множества магнитных или намагничивающихся частиц пигмента состоит из магнитных тонкопленочных интерферированных пигментов, магнитных холестерических жидкокристаллических пигментов, пигментов с интерферированным покрытием, содержащих один или более магнитных материалов, и их смесей.
4.     Способ по п. 1, отличающийся тем, что дополнительно включает этап c) нанесения слоя второй композиции для покрытия, содержащей множество магнитных или намагничивающихся частиц пигмента, для образования второго слоя покрытия, при этом указанная композиция для покрытия находится в первом состоянии, этап d) воздействия на второй слой покрытия в первом состоянии магнитного поля второго устройства, генерирующего магнитное поле, ориентируя при этом множество магнитных или намагничивающихся частиц пигмента в любом виде, кроме случайной ориентации и e) одновременного, частично одновременного или последовательного отверждения УФ и видимым излучением второго слоя покрытия во второе состояние для закрепления магнитных или намагничивающихся частиц пигмента в принятых ими положениях и ориентациях.
5.     Способ по п. 1, отличающийся тем, что дополнительно включает этапы i) нанесения слоя второй композиции для покрытия, содержащей множество магнитных или намагничивающихся частиц пигмента, для образования второго слоя покрытия, при этом указанная композиция для покрытия находится в первом состоянии; ii) воздействия на второй слой покрытия в первом состоянии магнитного поля второго устройства, генерирующего магнитное поле, ориентируя при этом множество магнитных или намагничивающихся частиц пигмента в любом виде, кроме случайной ориентации; и iii) одновременного, частично одновременного или последовательного отверждения УФ и видимым излучением второго слоя покрытия во второе состояние для закрепления магнитных или намагничивающихся частиц пигмента в принятых ими положениях и ориентациях, при этом указанные этапы i), ii), iii) выполняют перед этапами a) и b).
6.     Способ по п. 4, отличающийся тем, что этап d) по п. 4 выполняют с помощью второго устройства, генерирующего магнитное поле, ориентируя при этом множество магнитных или намагничивающихся частиц таким образом, чтобы соответствовать выпуклой кривизне, если смотреть со стороны, несущей слой покрытия.
7.     Способ по п. 5, отличающийся тем, что этап ii) по п. 5 выполняют с помощью второго устройства, генерирующего магнитное поле, ориентируя при этом множество магнитных или намагничивающихся частиц таким образом, чтобы соответствовать выпуклой кривизне, если смотреть со стороны, несущей слой покрытия.
8.     Способ по любому из пп. 4–7, отличающийся тем, что второе устройство, генерирующее магнитное поле, размещают на стороне подложки, и при этом источник УФ и видимого облучения для УФ и видимого излучения, применяемый ко второй композиции для покрытия, размещают на стороне слоя покрытия.
9.     Способ получения слоя (OEL) с оптическим эффектом на подложке, при этом указанный OEL содержит орнамент, выполненный по меньшей мере из двух смежных рисунков, выполненных из одного отвержденного слоя, при этом указанный способ включает этапы:
a) нанесения на подложку композиции для покрытия, содержащей множество магнитных или намагничивающихся частиц, для образования слоя покрытия, при этом указанный слой покрытия находится в первом состоянии;
b)
b1) воздействия на одну или более первых областей подложки, несущих слой покрытия, магнитного поля первого устройства, генерирующего магнитное поле, при этом указанное устройство, генерирующее магнитное поле, размещают на стороне слоя покрытия, ориентируя при этом множество магнитных или намагничивающихся частиц пигмента таким образом, чтобы соответствовать вогнутой кривизне, если смотреть со стороны, несущей слой покрытия, и
b2) одновременного или частично одновременного отверждения через подложку слоя покрытия, при этом указанное отверждение выполняют путем облучения с помощью источника УФ и видимого облучения, размещенного на стороне подложки, при этом указанный источник УФ и видимого облучения оборудован фотошаблоном, так что на одну или более вторых областей подложки, несущих слой покрытия, не воздействует УФ и видимое облучение; и
c) воздействия на по меньшей мере одну или более вторых областей подложки, несущих слой покрытия, которые находятся в первом состоянии вследствие наличия фотошаблона во время этапа b2), магнитного поля второго устройства, генерирующего магнитное поле, ориентируя при этом множество магнитных или намагничивающихся частиц пигмента таким образом, чтобы соответствовать любой ориентации, кроме случайной ориентации; и одновременного, частично одновременного или последовательного отверждения путем облучения с помощью источника УФ и видимого облучения по меньшей мере одной или более вторых областей подложки, несущей слой покрытия, во второе состояние для закрепления магнитных или намагничивающихся частиц пигмента в принятых ими положениях и ориентациях,
при этом подложка во время этапа a) является прозрачной для одной или более длин волны спектра испускания источника облучения в диапазоне от 200 нм до 500 нм.
10.     Способ по п. 9, отличающийся тем, что этап c) по п. 4 выполняют с помощью второго устройства, генерирующего магнитное поле, ориентируя при этом множество магнитных или намагничивающихся частиц таким образом, чтобы соответствовать выпуклой кривизне, если смотреть со стороны, несущей слой покрытия.
11.     Способ по п. 9 или 10, отличающийся тем, что этап a) нанесения представляет собой способ печати, выбранный из группы, состоящей из трафаретной печати, глубокой печати и флексографической печати.
12.     Способ по п. 9 или 10, отличающийся тем, что по меньшей мере часть из множества магнитных или намагничивающихся частиц пигмента состоит из магнитных тонкопленочных интерферированных пигментов, магнитных холестерических жидкокристаллических пигментов, пигментов с интерферированным покрытием, содержащих один или более магнитных материалов, и их смесей.
13.     Способ по п. 9 или 10, отличающийся тем, что на этапе c) второе устройство, генерирующее магнитное поле, размещают на стороне подложки, при этом источник УФ и видимого облучения размещают на стороне слоя покрытия.
14.      Способ получения слоя (OEL) с оптическим эффектом на подложке, при этом указанный OEL содержит орнамент, выполненный по меньшей мере из двух смежных рисунков, выполненных из одного отвержденного слоя, при этом указанный способ включает этапы:
a) нанесения на подложку композиции для покрытия, содержащей множество магнитных или намагничивающихся частиц, для образования слоя покрытия, при этом указанный слой покрытия находится в первом состоянии;
b)
b1) воздействия на одну или более первых областей подложки, несущих слой покрытия, магнитного поля первого устройства, генерирующего магнитное поле, ориентируя при этом множество магнитных или намагничивающихся частиц пигмента таким образом, чтобы соответствовать любой ориентации, кроме случайной ориентации, и
b2) одновременного, частично одновременного или последовательного отверждения слоя покрытия, как описано в данном документе, при этом указанное отверждение выполняют путем облучения с помощью источника УФ и видимого облучения, оборудованного фотошаблоном, так что на одну или более вторых областей подложки, несущих слой покрытия, не воздействует УФ и видимое облучение; и
c) воздействия на по меньшей мере одну или более вторых областей подложки, несущих слой покрытия, которые находятся в первом состоянии вследствие наличия фотошаблона во время этапа b2), магнитного поля второго устройства, генерирующего магнитное поле, при этом указанное устройство, генерирующее магнитное поле, размещают на стороне слоя покрытия, ориентируя при этом множество магнитных или намагничивающихся частиц пигмента таким образом, чтобы соответствовать вогнутой кривизне, если смотреть со стороны, несущей слой покрытия; и одновременного или частично одновременного отверждения через подложку по меньшей мере одной или более вторых областей подложки, несущих слой покрытия, при этом указанное отверждение выполняют путем облучения с помощью источника УФ и видимого облучения, размещенного на стороне подложки,
при этом подложка во время этапа a) является прозрачной для одной или более длин волны спектра испускания источника облучения в диапазоне от 200 нм до 500 нм.
15.     Способ по п. 14, отличающийся тем, что этап b1) выполняют с помощью первого устройства, генерирующего магнитное поле, ориентируя при этом множество магнитных или намагничивающихся частиц таким образом, чтобы соответствовать выпуклой кривизне, если смотреть со стороны, несущей слой покрытия.
16.     Способ по п. 14 или 15, отличающийся тем, что этап a) нанесения представляет собой способ печати, выбранный из группы, состоящей из трафаретной печати, глубокой печати и флексографической печати.
17.     Способ по п. 14 или 15, отличающийся тем, что по меньшей мере часть из множества магнитных или намагничивающихся частиц пигмента состоит из магнитных тонкопленочных интерферированных пигментов, магнитных холестерических жидкокристаллических пигментов, пигментов с интерферированным покрытием, содержащих один или более магнитных материалов, и их смесей.
18.     Способ по п. 14 или 15, отличающийся тем, что на этапе b) во время b1) первое устройство, генерирующее магнитное поле, размещают на стороне подложки и во время b2) источник УФ и видимого облучения размещают на стороне слоя покрытия.
19.     Слой (OEL) с оптическим эффектом, полученный посредством способа по любому из пп. 1–18.
20.     Применение слоя (OEL) с оптическим эффектом по п. 19 для защиты защищаемого документа от подделки или фальсификации, или для декоративного применения.
21.     Защищаемый документ, содержащий один или более слоев (OEL) с оптическим эффектом по п. 19.